(57)【要約】【課題】水溶性で、強い金色の光沢を有する膜が形成される塗工液及びその膜を提供する。【解決手段】塩化物イオンがドーピングされたチオフェン重合体と、チオフェン重合体を溶解させる水と、を含む金色の光沢を有する膜が形成される塗工液であって、チオフェン重合体が、チオフェン及び酸化剤から形成されることを特徴とするものとした。そして、酸化剤が、塩化鉄無水和物であると望ましく、チオフェン重合体が、３-メトキシチオフェンが重合したものであると望ましい。【選択図】図１
2020029499.tif 000002
【特許請求の範囲】
【請求項１】
塩化物イオンがドーピングされたチオフェン重合体と、前記チオフェン重合体を溶解させる水と、を含む金色の光沢を有する膜が形成される塗工液であって、
前記チオフェン重合体が、チオフェン及び酸化剤から形成されることを特徴とする塗工液。
【請求項２】
前記酸化剤が、塩化鉄無水和物であることを特徴とする請求項１記載の塗工液。
【請求項３】
前記チオフェン重合体が、アルコキシチオフェン、アミノチオフェン、ヒドロキシチオフェン、及びアルキルチオフェンの少なくともいずれかが重合したものである請求項１又は２記載の塗工液。
【請求項４】
前記チオフェン重合体が、３-メトキシチオフェンが重合したものである請求項１又は２記載の塗工液。
【請求項５】
塩化物イオンがドーピングされた水溶性チオフェン重合体を含む金色の光沢を有する膜であって、
前記水溶性チオフェン重合体が、チオフェン及び酸化剤から形成されることを特徴とする膜。
【請求項６】
前記酸化剤が、塩化鉄無水和物であることを特徴とする請求項５記載の膜。
【請求項７】
前記水溶性チオフェン重合体が、アルコキシチオフェン、アミノチオフェン、ヒドロキシチオフェン、及びアルキルチオフェンの少なくともいずれかが重合したものである請求項５又は６記載の膜。
【請求項８】
前記水溶性チオフェン重合体が、３-メトキシチオフェンが重合したものである請求項５又は６記載の膜。
【発明の詳細な説明】
【技術分野】
【０００１】
本発明は、金色の光沢を有する膜が形成される塗工液及びその膜に関するものである。
【背景技術】
【０００２】
金に代表される金属色は、“優秀”、“高級”、“希少”等の付加価値を付与するため、特別な色として認識されており、例えばメダル、トロフィー、自動車等の塗装に利用されている。現在実用の金属色塗料は、樹脂の溶液中にアルミニウムフレーク微粉末と黄色などの塗料が分散しており、塗布したときにそのフレークが配向するために金属光沢が再現される。しかしながら、比重の大きな金属が含まれているために、塗料自体が重く、また分散安定性が極めて低いために溶液の持続的な攪拌が不可欠であるなどの問題点があった。
【０００３】
そこで近年、非金属材料のみを用いることで金属調光沢を発現させる試みがなされている（例えば、特許文献１参照）。３−メトキシチオフェン（３ＭｅＯＴ）を酸化重合することで得られる重合体は、有機物だけから構成され、さまざまな有機溶媒に可溶であり、その溶液をガラスやプラスチック等の基板上に塗布し乾燥させるだけで均一塗布膜を与える、という特長を併せ持つ金属調光沢発現物質である。
【０００４】
そして、特許文献１の実施例１には、酸化剤として過塩素酸鉄ｎ水和物を採用して、３−メトキシチオフェンの重合体を作成し、ニトロメタンに溶解して、油性インクとし、それをガラス基板上に塗布すると、金色の金属光沢を有する膜（ｆｉｌｍ３）が得られることが記載されている。
【０００５】
また、特許文献１の実施例５には、酸化剤として塩化鉄六水和物を採用して、３−メトキシチオフェンの重合体を作成し、蒸留水に溶解して、水溶性インクとし、それをガラス基板上に塗布すると、赤味を帯びた銅色の金属光沢を有する膜（ｆｉｌｍ２）が得られることが記載されている。
【先行技術文献】
【特許文献】
【０００６】
【特許文献１】国際公開第２０１４／０２１４０５号
【発明の概要】
【発明が解決しようとする課題】
【０００７】
しかしながら、上記の特許文献１に記載されている技術は、金色の光沢を有する膜が形成される水溶性インクに関して、何ら開示されていない。
【０００８】
また、上記の特許文献１の金色の金属光沢膜は、光沢が弱い（すなわち暗い）という欠点があった。
【０００９】
本発明は、上記課題に鑑みてなされたものであり、水溶性で、強い金色の光沢を有する膜が形成される塗工液及びその膜を提供することを目的とする。
【課題を解決するための手段】
【００１０】
本発明の一つの観点によれば、上記課題を解決するために、塩化物イオンがドーピングされたチオフェン重合体と、チオフェン重合体を溶解させる水と、を含む金色の光沢を有する膜が形成される塗工液であって、チオフェン重合体が、チオフェン及び酸化剤から形成されることを特徴とするものである。
【００１１】
さらに、酸化剤が、塩化鉄無水和物であると望ましい。
【００１２】
さらに、チオフェン重合体が、アルコキシチオフェン、アミノチオフェン、ヒドロキシチオフェン、及びアルキルチオフェンの少なくともいずれかが重合したものであると望ましい。
【００１３】
さらに、チオフェン重合体が、３-メトキシチオフェンが重合したものであると望ましい。
【００１４】
また、本発明の他の観点によれば、塩化物イオンがドーピングされた水溶性チオフェン重合体を含む金色の光沢を有する膜であって、水溶性チオフェン重合体が、チオフェン及び酸化剤から形成されることを特徴とするものである。
【００１５】
さらに、酸化剤が、塩化鉄無水和物であると望ましい。
【００１６】
さらに、水溶性チオフェン重合体が、アルコキシチオフェン、アミノチオフェン、ヒドロキシチオフェン、及びアルキルチオフェンの少なくともいずれかが重合したものであると望ましい。
【００１７】
さらに、水溶性チオフェン重合体が、３-メトキシチオフェンが重合したものであると望ましい。
【発明の効果】
【００１８】
本発明によれば、水溶性で、強い金色の光沢を有する膜が形成される塗工液及びその膜を提供することができる。
【図面の簡単な説明】
【００１９】
【図１】図１は、発明の膜（ｆｉｌｍ１）、従来の膜（ｆｉｌｍ２、ｆｉｌｍ３）、金蒸着膜（〇）及び銅蒸着膜（△）の色度を示す図である。
【図２】図２は、発明の膜（ｆｉｌｍ１（ａ））、従来の膜（ｆｉｌｍ２（ｂ）、ｆｉｌｍ３（ｃ））、金蒸着膜（ｄ）及び銅蒸着膜（ｅ）の正反射スペクトルを示す図である。
【発明を実施するための形態】
【００２０】
以下、本発明の実施形態例及び実施例を説明するが、本発明の実施形態は以下に説明する実施形態例及び実施例に限定されない。
【００２１】
本実施形態に係る塗工液及びその膜は、チオフェン重合体を含むものである。ここで「チオフェン重合体」は、二以上のチオフェンが互いに結合して重合したものをいい、下記一般式で示される化合物である。
【化１】
2020029499.tif 000003
【００２２】
上記式において、Ｒは置換基であり、膜に金色の金属光沢を付与できる限りにおいて限定されるわけではないが、アルコキシ基、アミノ基、アルキル基、ヒドロキシル基、ヒドロキシアルキル基、アリール基、シアノ基、又は、ハロゲンのいずれかであることが好ましい。また、Ｒは一つのチオフェン環に一つであっても、二つであってもよい。また、本実施形態に係るチオフェン重合体において、各チオフェンの上記Ｒは同じであっても異なっていてもよい。
【００２３】
なお「チオフェン」は、上記の記載からも明らかなように、硫黄を含む複素環式化合物であって、下記一般式で示される化合物である。式中Ｒの定義は上記と同様である。
【化２】
2020029499.tif 000004
【００２４】
なお、上記式中Ｒがアルコキシ基である場合、限定されるわけではないが、炭素数は１以上８以下であることが好ましく、より具体的には、３−メトキシチオフェン、３，４−ジメトキシチオフェン、３−エトキシチオフェン、３，４−ジエトキシチオフェン、３−プロポキシチオフェン、３，４−ジプロポキシチオフェン、３−ブトキシチオフェン、３，４−ジブトキシチオフェン、３，４−エチレンジオキシチオフェン、３，４−プロピレンジオキシチオフェン、３−ｔｅｒｔ−ブトキシチオフェン、３−フェノキシチオフェン等を例示することができる。
【００２５】
また、上記式中Ｒがアルキル基である場合、限定されるわけではないが、炭素数は１以上１２以下であることが好ましく、より具体的には、３−メチルチオフェン、３，４−ジメチルチオフェン、３−エチルチオフェン、３，４−ジエチルチオフェン、３−ブチルチオフェン、３−ヘキシルチオフェン、３−ヘプチルチオフェン、３−オクチルチオフェン、３−ノニルチオフェン、３−デシルチオフェン、３−ウンデシルチオフェン、３−ドデシルチオフェン、３−ブロモ−４−メチルチオフェン、３−（２−エチルヘキシル）チオフェン等を例示することができる。
【００２６】
また、上記式中Ｒがアミノ基である場合、３−アミノチオフェン、３，４−ジアミノチオフェン、３−メチルアミノチオフェン、３−ジメチルアミノチオフェン、３−チオフェンカルボキシアミド、４−（チオフェン−３−イル）アニリン等を例示することができる。
【００２７】
また本実施形態において、「チオフェン重合体」の分子量としては、金色の金属光沢を有するものである限りにおいて限定されるわけではないが、ＧＰＣ（ゲル浸透クロマトグラフィー）測定法により求められる重量平均分子量の分布のピークが２００以上３００００以下の範囲内にあることが好ましく、より好ましくは５００以上１００００以下の範囲内である。
【００２８】
また本実施形態において、チオフェン重合体は、金色の金属光沢を有するものとすることができる限りにおいて限定されるわけではないが、化学重合法によって重合されたものであることが好ましい。ここで「化学重合法」とは、酸化剤を用いて液相及び固相の少なくともいずれかにおいて行う重合をいう。
【００２９】
本実施形態における塗工液及びその膜は、上記のチオフェン重合体を含み、このチオフェン重合体は空気中において非常に安定であり、長期間空気中に放置しても劣化が殆どなく、長期間にわたり金色の金属光沢を維持することができる。
【００３０】
ここで、本実施形態における塗工液及びその膜の製造方法（以下単に「本方法」という。）について説明する。
【００３１】
本方法は、酸化剤を用いてチオフェンを重合してチオフェン重合体を含む溶液とする工程を有する。すなわち、本実施形態では、化学重合を行い、チオフェン重合体を製造する。本方法において「チオフェン」及び得られる「チオフェン重合体」は、上記したものである。
【００３２】
本工程において、酸化剤は、チオフェン重合体を製造することができる限りにおいて限定されず様々なものを使用することができるが、例えば塩化鉄無水和物が好ましい。またこの場合において、この対となるイオンも限定されるわけではなく、例えば塩化物イオン、臭化物イオン、ヨウ化物イオンなどのハロゲン化物イオンを用いると、より高い水溶性を実現でき好ましい。高い水溶性を得ることができる理由は、推測の域であるが、塩化鉄無水和物の対イオンがチオフェン重合体中にドーピングされるので、ハロゲン化物イオン等の高い親水性をもつイオンがドーピングされたチオフェン重合体も高い親水性を示し、その結果、水溶性も高くなると考えられる。
【００３３】
また本工程において、重合は溶媒を用い、この溶媒中において行うことが好ましい。用いる溶媒は、上記酸化剤及びチオフェンを十分に溶解し効率的に重合させることができる限りにおいて限定されるわけではないが、極性を有し、ある程度の揮発性を有する有機溶媒であることが好ましく、例えばアセトニトリル、ニトロメタン、γ−ブチロラクトン、炭酸プロピレン、ニトロメタン、１−メチル−２−ピロリジノン、ジメチルスルホキシド、２−ブタノン、テトラヒドロフラン、アセトン、メタノール、アニソール、クロロホルム、酢酸エチル、ヘキサン、トリクロロエチレン、シクロヘキサノン、ジクロロメタン、クロロホルム、ジメチルホルムアミド、エタノール、ブタノール、ピリジン、ジオキサン、及びこれらの混合物等を用いることができるが、アセトニトリル、ニトロメタン、γ−ブチロラクトン、炭酸プロピレン、メタノールはチオフェン重合体が可溶であり、より水溶性が高いものとなりやすく好ましい。
【００３４】
なお本工程において、溶媒に対し用いるチオフェン、酸化剤の量は適宜調整可能であり限定されるわけではないが、溶媒の重量を１とした場合、チオフェンの重量は０．００００７以上７以下であることが好ましく、より好ましくは０．０００７以上０．７以下であり、酸化剤が塩化鉄無水和物の場合、重量は０．０００６以上６以下であることが好ましく、より好ましくは０．００１以上０．６以下である。
【００３５】
また、本工程において、用いるチオフェンと酸化剤の比としてはチオフェンの重量を１とした場合、酸化剤は０．０１以上１０００以下であることが好ましく、０．１以上１００以下であることがより好ましい。
【００３６】
また本工程は、チオフェンと酸化剤を溶媒に一度に加えてもよいが、溶媒にチオフェンを加えた溶液と、酸化剤を溶媒に加えた溶液の二種類の溶液を別途作製し、これらを加え合わせることで重合反応を行わせても良い。
【００３７】
また本工程により得るチオフェン重合体を含む溶液は、そのまま保存し、乾燥させることとしてもよいが、この溶液における溶媒を除去し、他の溶媒で洗浄した後乾燥させてチオフェン重合体粉末としておくことが好ましい。この場合において、用いる溶媒は、上記例示した溶媒と同様であり、重合において用いた溶媒と同じであっても良く、また異なっていても良い。このようにすれば、重合反応において余剰に加えられ残留した単量体や酸化剤を除去することができ好ましい。ただし、酸化剤において上記塩化物イオン等のハロゲン化物イオンを含むものを用いた場合、上記重合体に安定的に結合されているため、水溶性を安定的に維持することができる。
【００３８】
また、本実施形態に係るチオフェン重合体は、粉末の状態において、水を加えることで水溶性インクとすることができる。チオフェン重合体１ｇに対し最大３００ｇ程度水を吸収することが可能である。
【００３９】
以上、本実施形態により、水溶性で、強い金色の光沢を有する膜が形成される塗工液及びその膜を提供することができる。
【実施例】
【００４０】
ここで、上記実施形態にかかる膜を実際に作製し、その効果を確認した。以下具体的に説明する。
【００４１】
まず、酸化剤として塩化鉄無水和物を用いて、３−メトキシチオフェン重合体の作製を行った。
【００４２】
具体的には、まず、原料モノマーである下記式で示す３−メトキシチオフェンのアセトニトリル溶液を調製し、次に、酸化剤である塩化鉄無水和物のアセトニトリル溶液を調製し、その後、作製した３−メトキシチオフェン溶液に、塩化鉄無水和物溶液を加えて混合させ２時間撹拌した。混合溶液は速やかに濃紫色に変化した。その後、アセトニトリルを留去し、次いでエタノールで洗浄した後、５０℃において１．５時間の真空乾燥を施した。これにより、塩化物イオンがドープされた３−メトキシチオフェン重合体の粉末が得られた。なお、粉末は黒褐色を呈していた。
【化３】
2020029499.tif 000005
【００４３】
上記作成した３−メトキシチオフェン重合体を用い、蒸留水に溶解して、水溶性インクとし、それをガラス基板上に塗布すると、金色の金属光沢を有する膜（ｆｉｌｍ１）が得られることを確認した。
【００４４】
（塗布膜の色度の測定）
ｆｉｌｍ１（●）、ｆｉｌｍ２（▲）およびｆｉｌｍ３（■）それぞれの色度を図１に示す。また、比較のため、金蒸着膜（○）および銅蒸着膜（△）の値も同時に示す。ｆｉｌｍ１の色度は（ａ*，ｂ*)＝（８，３６）であり、これらは金蒸着膜の色度（ａ*，ｂ*)＝（７，３７）に非常に近く、ｆｉｌｍ３の色度（ａ*，ｂ*)＝（１１，３７）よりも金属金に近いことから、ｆｉｌｍ１の色度は、最も金属金に近いことが数値的に示されている。
【００４５】
（塗布膜の正反射スペクトルの測定）
ｆｉｌｍ１（ａ）、ｆｉｌｍ２（ｂ）およびｆｉｌｍ３（ｃ）の正反射スペクトルを図２の上図に示す。比較のため、金蒸着膜（ｄ）および銅蒸着膜（ｅ）スペクトルも図２の下図に示す。ｆｉｌｍ１のスペクトル形は、緑色（４９５−５７０ｎｍ）、黄色（５７０−５９０ｎｍ）、オレンジ色（５９０−６２０ｎｍ）および赤色（６２０−７５０ｎｍ）領域の反射率が高く、紫色（３８０−４５０ｎｍ）及び青色（４５０−４９５ｎｍ）領域の反射率が低い。これは金蒸着膜の反射特性と同様である。これと同様の形のスペクトルをｆｉｌｍ３も示したが、ｆｉｌｍ３の最大反射率（１８％）はｆｉｌｍ１のそれ（２８％）よりも低い値であった。反射率の最大値を比較すると、ｆｉｌｍ１（２８％）が、ｆｉｌｍ３（１８％）よりも高かった。なお、ｆｉｌｍ１の最大反射率は、市販の金色折り紙の最大反射率とほぼ同等であった。
【００４６】
以上の結果、本発明では、酸化剤として塩化鉄無水和物を採用して重合体を形成したところ、金属金に極めて近い色調をもち、かつ背景技術で記述した有機溶剤系の重合体から得られる金色調膜（金色の金属光沢を有する膜（ｆｉｌｍ３））よりも光沢の強い（すなわち明るい）膜を形成することができた。明るさ（すなわち反射率）は、市販されている金色折り紙（金属粉末が使われている）と同等であったので、 金色色調の側面からは実用レベルに達したものと判断される。
【００４７】
本発明の膜の色調は、本物の金色とすることができたので、文房具インク（筆記具用インク、インクジェットプリンターインク）、化粧品、メダル・トロフィー用塗料としての実用可能性が格段に高い。
【産業上の利用可能性】
【００４８】
本発明は、金色の光沢を有する膜が形成される塗工液及びその膜として産業上利用可能である。
【図１】
2020029499.tif 000006
【図２】
2020029499.tif 000007